(57)【要約】【課題】  本発明の目的は、印画時の出射安定性に優れ、様々な記録媒体上に形成した文字、画像の耐擦過性、画像平滑性が改良されるインクジェットインク及びそれを用いた記録方法を提供することにある。【解決手段】  少なくとも顔料、水及び高分子微粒子を含有するインクジェットインクにおいて、粘度抑制物質を含有することを特徴とするインクジェットインク。【選択図】        なし【特許請求の範囲】
【請求項１】
少なくとも顔料、水及び高分子微粒子を含有するインクジェットインクにおいて、粘度抑制物質を含有することを特徴とするインクジェットインク。
【請求項２】
前記粘度抑制物質が両親媒性物質であって、該両親媒性物質がＮ−置換アクリルアミド化合物またはビニルエーテル化合物であることを特徴とする請求項１記載のインクジェットインク。
【請求項３】
前記高分子微粒子の平均粒径が、１０〜３００ｎｍであることを特徴とする請求項１または２に記載のインクジェットインク。
【請求項４】
前記粘度抑制物質の平均粒径が、１０〜３００ｎｍであることを特徴とする請求項１〜３のいずれか１項に記載のインクジェットインク。
【請求項５】
２５℃におけるインク粘度が、１０ｍＰａ・ｓ以上、３００ｍＰａ・ｓ以下であることを特徴とする請求項１〜４のいずれか１項に記載のインクジェットインク。
【請求項６】
前記高分子微粒子の含有量が、５〜３０質量％であることを特徴とする請求項１〜５のいずれか１項に記載のインクジェットインク。
【請求項７】
前記粘度抑制物質が両親媒性高分子化合物であって、かつコアシェル構造を有することを特徴とする請求項１〜６のいずれか１項に記載のインクジェットインク。
【請求項８】
請求項１〜７のいずれか１項に記載のインクジェットインクを、インクジェット記録ヘッドより吐出して画像記録することを特徴とする記録方法。
【請求項９】
前記インクジェット記録ヘッドより吐出する前記インクジェットインクの吐出量が、１液滴あたり０．１〜２．０ｐｌであることを特徴とする請求項８に記載の記録方法。
【発明の詳細な説明】
【技術分野】
【０００１】
本発明は、印画時の出射安定性に優れ、形成した文字、画像の耐擦過性、画像平滑性が改良された印刷物が得られるインクジェットインク及びそれを用いた記録方法に関する。
【背景技術】
【０００２】
近年、インクジェット記録方式は簡便かつ安価に画像形成ができるため、写真画像分野、各種印刷分野、マーキング、カラーフィルター等の特殊印刷分野などの様々な印刷、印画分野に広く応用されてきている。特に、微細なドットを出射、制御できるインクジェット記録装置や、色再現域、耐久性、出射適性等が改善されたインク及びインクの吸収性、色材の発色性、表面光沢などを飛躍的に向上させたインクジェット専用紙が開発されて、銀塩写真に匹敵する画質が得られるまでになってきている。
【０００３】
しかしながら、インクジェット専用紙を必要とするインクジェット画像記録システムでは、用いることのできる記録媒体が制限されること、使用する記録媒体のコストが相対的に高い等の問題を抱えている。一方、オフィス環境において、記録媒体（例えば、普通紙、コート紙、アート紙、普通紙両面印刷等）の制約を受けずに、様々な記録媒体上に高速でフルカラー印字が行える新たなシステムに対する要望が益々高まりつつある。
【０００４】
上記要望に対し、インクジェットインクの構成として、様々な記録媒体に対応可能で、高速印字ができ、文字再現性、画質に優れ、形成した画像の保存性、特に、擦り傷等に対する耐擦過性に優れたインクジェットインクの開発が求められてきている。
【０００５】
上記課題を解決するための様々な方法が提案されており、その一つの方法としてはソルベント系インクであって、揮発性溶媒を含有して乾燥性を高めた油性インク（ソルベント系インクジェットインク）を用いることで、記録媒体への浸透が速く、かつ乾燥時間が短いため、定着性に優れた印刷物を得ることができる。しかしながら、溶媒として酢酸エチル、メチルエチルケトンなどの臭気があり、人体に影響のある揮発溶媒を多量に用いており、オフィス環境対応等がより求められている現状では、適用することが難しい状況にある。
【０００６】
また、その他の方法としては、ホットメルトタイプのインクが挙げられる。このホットメルトタイプのインクは、室温では固体状態となり、加熱すると融解して低粘度化するワックスを主素材に用いるもので、インクジェット記録ヘッドで温めて融かしたインクを出射し、記録紙上に着弾した後、冷却、固体して、印刷画像を形成するものである。このホットメルトタイプのインクでは、揮発溶媒を使用していない等のメリットはあるが、主成分としてワックスを用いるため、形成した画像表面を擦った際に擦り傷等が発生し易く、耐擦過性に課題を抱えており、恒久的な印刷物には適用することが難しい。また、インク成分としてワックス等の固形分比率が高いため、形成した文字、画像等が記録媒体上で盛り上がってしまう欠点があった。
【０００７】
また、その他の方法としては、紫外線硬化型インクジェットインクが知られている。この紫外線硬化型インクジェットインクは、紫外線により硬化可能なモノマーと紫外線硬化開始剤とを主成分にするインクで、記録媒体に印刷した後、着弾したインク液滴に紫外線を照射して硬化させる方法である。この硬化により、擦り傷等に対する耐擦過性が向上し、更に揮発性の溶媒を必要としないというようなメリットはあるが、使用する紫外線硬化可能なモノマーの多くは、皮膚刺激や感作性があり、インク自体の安全性に課題を抱えていること、あるいはインク成分中の固形分比率が高いため、形成した文字、画像等が記録媒体上で盛り上がってしまう欠点があった。
【０００８】
更にその他の方法として、高分子微粒子を含有したラテックスインクが数多く開示、提案されている（例えば、特許文献１〜４参照。）。このラテックスインクでは、水を主成分にしたインク中に高分子微粒子を加えることにより、環境適性、耐擦過性に優れ、様々な記録媒体に対し印画した際、形成した文字や画像が記録媒体上で盛り上がらない印刷物が得られるとされている。しかしながら、このようなラテックスインクでは、低湿環境下に代表されるインクが非常に乾燥しやすい環境で連続印画、あるいは間欠印画を行うと、インクの乾燥に伴うインク粘度の上昇により、記録ヘッドからの出射不良を引き起こし、安定した出射を行うことができないという課題を抱えており、インクジェット印刷に適用する際の大きな障害となっていた。
【特許文献１】特開平９−８７５６０号公報
【特許文献２】特開平９−１７６５３３号公報
【特許文献３】特開平１０−６０３５３号公報
【特許文献４】特開２０００−８５２３８号公報
【発明の開示】
【発明が解決しようとする課題】
【０００９】
本発明は、上記課題に鑑みなされたものであり、その目的は、印画時の出射安定性に優れ、様々な記録媒体上に形成した文字、画像の耐擦過性、画像平滑性が改良されるインクジェットインク及びそれを用いた記録方法を提供することにある。
【課題を解決するための手段】
【００１０】
本発明の上記目的は、以下の構成により達成される。
【００１１】
（請求項１）
少なくとも顔料、水及び高分子微粒子を含有するインクジェットインクにおいて、粘度抑制物質を含有することを特徴とするインクジェットインク。
【００１２】
（請求項２）
前記粘度抑制物質が両親媒性物質であって、該両親媒性物質がＮ−置換アクリルアミド化合物またはビニルエーテル化合物であることを特徴とする請求項１記載のインクジェットインク。
【００１３】
（請求項３）
前記高分子微粒子の平均粒径が、１０〜３００ｎｍであることを特徴とする請求項１または２に記載のインクジェットインク。
【００１４】
（請求項４）
前記粘度抑制物質の平均粒径が、１０〜３００ｎｍであることを特徴とする請求項１〜３のいずれか１項に記載のインクジェットインク。
【００１５】
（請求項５）
２５℃におけるインク粘度が、１０ｍＰａ・ｓ以上、３００ｍＰａ・ｓ以下であることを特徴とする請求項１〜４のいずれか１項に記載のインクジェットインク。
【００１６】
（請求項６）
前記高分子微粒子の含有量が、５〜３０質量％であることを特徴とする請求項１〜５のいずれか１項に記載のインクジェットインク。
【００１７】
（請求項７）
前記粘度抑制物質が両親媒性高分子化合物であって、かつコアシェル構造を有することを特徴とする請求項１〜６のいずれか１項に記載のインクジェットインク。
【００１８】
（請求項８）
請求項１〜７のいずれか１項に記載のインクジェットインクを、インクジェット記録ヘッドより吐出して画像記録することを特徴とする記録方法。
【００１９】
（請求項９）
前記インクジェット記録ヘッドより吐出する前記インクジェットインクの吐出量が、１液滴あたり０．１〜２．０ｐｌであることを特徴とする請求項８に記載の記録方法。
【発明の効果】
【００２０】
本発明によれば、印画時の出射安定性に優れ、様々な記録媒体上に形成した文字、画像の耐擦過性、画像平滑性が改良されるインクジェットインク及びそれを用いた記録方法を提供することができる。
【発明を実施するための最良の形態】
【００２１】
以下、本発明を実施するための最良の形態について詳細に説明する。
【００２２】
本発明者は、上記課題に鑑み鋭意検討を行った結果、少なくとも顔料、水及び高分子微粒子を含有するインクジェットインクにおいて、粘度抑制物質を含有することを特徴とするインクジェットインクにより、印画時の環境条件、特に低湿環境下でのインク濃縮に伴う粘度上昇を効果的に抑制できたことにより様々な印画環境下での出射安定性が飛躍的に向上し、加えて、様々な記録媒体上に形成した文字、画像の耐擦過性、画像平滑性が改良されるインクジェットインクを実現できることを見出し、本発明に至った次第である。
【００２３】
以下、本発明の詳細について説明する。
【００２４】
本発明のインクジェットインクは、少なくとも顔料、水及び高分子微粒子と共に、粘度抑制剤を含有することを特徴とする。
【００２５】
本発明に係る粘度抑制剤とは、水可溶性の物質である場合には０．１質量％水溶液とし、また、水不溶性の物質である場合には、固形分が０．１質量％水分散物を調製し、この０．１質量％水溶液または０．１質量％水分散物から水分を除きながら濃縮を行い、濃度が２０質量％となるまで濃縮する過程でそれぞれの２５℃における粘度（ｍＰａ・ｓ）を測定し、縦軸が粘度（Ｖ）、横軸が溶液あるいは分散液中の濃度（Ｄ）をプロットし、粘度（Ｖ）−濃度（Ｄ）曲線を作成し、その濃縮過程で微小領域における濃度変化（ｄＤ）に対する粘度変化巾（ｄＶ）、すなわちｄＶ／ｄＤ＝ｔａｎθが、負となる領域を経る特性を少なくとも１つ有する物質（化合物）をいう。具体的には、濃度として０．２質量％変化させる毎にそれぞれの粘度を測定して、粘度（Ｖ）−濃度（Ｄ）曲線を作成する。
【００２６】
図１は、本発明に係る粘度抑制剤の粘度（Ｖ）−濃度（Ｄ）曲線の一例を示すグラフである。
【００２７】
図１は、濃度（Ｄ）として０．１質量％から２０質量％まで濃縮した際のそれぞれの粘度（Ｖ）をプロットして作成したグラフであり、低濃度域では濃度の増加に伴い粘度も比例して増加し、ｄＶ／ｄＤ（ｔａｎθ）が＋領域領域となる。次いで、例えば、濃度がｈ番目の点で濃度変化に対する粘度変化が「０」となる領域、すなわちｄＶ／ｄＤ（ｔａｎθ）＝０となる領域に到達する。この点が粘度極大値（Ｖｍａｘ）となる。更に、水溶液あるいは水分散液の濃縮を続けると、ｔａｎθが−となる領域になり、次いで濃度ｋ番目で濃度変化に対する粘度変化が「０」となる領域、すなわちｄＶ／ｄＤ（ｔａｎθ）＝０となる領域に到達する。この点が粘度極小値（Ｖｍｍｉｎ）となり、再び濃度の増加に伴い粘度も比例して増加するｔａｎθが＋となる領域に移行する。
【００２８】
図１においては、０．１〜２０質量％の濃縮過程で粘度極大値（Ｖｍａｘ）が１カ所、粘度極小値（Ｖｍｍｉｎ）が１カ所出現するパターンについて説明したが、本発明に係る粘度抑制剤としては、ｄＶ／ｄＤ＝ｔａｎθが、負となる領域を経る特性を少なくとも１つ有する物質であればよく、例えば、粘度極大値（Ｖｍａｘ）が２以上存在する特性を有する物質であっても、あるいは粘度極小値（Ｖｍｍｉｎ）が０．１〜２０質量％の濃縮範囲では存在しない化合物であっても良い。
【００２９】
本発明に係る粘度抑制剤は、具体的には両親媒性物質であって、可逆的に親水性と疎水性が変化する物質の一部で、水の多い環境では、物質と水が水素結合で結ばれているが、疎水性になると、物質同士が水素結合で結ばれ、粘度が低下する素材である。
【００３０】
このような両親媒性物質としては、ポリＮ−置換型アクリルアミド、例えば、ポリイソプロピルアクリルアミド、疎水化プルラン、変性ポリエチレンオキシド、特開２００２−１４６２５６号公報に記載の両親媒性星形ポリマー、特開平１１−３２２８６６号、特開平１１−３２２９４２号、特開２０００−３１９４７３号、特開２００１−１９７７０号等の各公報に記載されているポリ変性ビニル、またはポリ変性ビニルエーテル化合物等から選ばれる化合物であり、その形態は直鎖状のポリマーであっても、高分子核を有する星形ポリマーエマルジョン状であってもいずれでも良い。
【００３１】
その中でも、特に単量体としてはＮ−置換アクリルアミド化合物またはビニルエーテル化合物であることが好ましい。具体的化合物としては、例えば、Ｎ置換（メタ）アクリルアミド誘導体、ビニルメチルエーテル誘導体等が挙げられる。その中でも、本発明の効果を得るために好ましい単量体は、Ｎ置換（メタ）アクリルアミド誘導体であり、Ｎ−エチルメタアクリルアミド、Ｎ−ｎ−プロピルアクリルアミド、Ｎ−イソプロピルアクリルアミド、Ｎ−イソプロピルメタアクリルアミド、Ｎ−シクロプロピルアクリルアミド、Ｎ−シクロプロピルメタアクリルアミド、Ｎ，Ｎ−ジエチルメタアクリルアミド、Ｎ−メチル−Ｎ−イソプロピルアクリルアミド、Ｎ−メチル−Ｎ−ｎ−プロピルアクリルアミドが特に好ましい。
【００３２】
本発明においては、さらに好ましくは、両親媒性物質がコアシェル構造を有することが好ましく、例えば、特開平７−３３１２２４号、特開２００３−４０９１６号等の各公報に記載の（メタ）アクリル系重合体からなる芯部とＮ−アルキルアクリルアミド重合体よりなる外殻部を有するコアシェル構造の重合体微粒子等が挙げられる。
【００３３】
本発明に係る粘度抑制物質の平均粒径は、１０〜３００ｎｍであることが好ましい。平均粒径が１０ｎｍ以上であれば、インクの乾燥による粘度増加が抑制でき、また５００ｎｍ以下であれば、記録ヘッドからの出射の際の目詰まりを起こすことなく安定した出射を達成することができ好ましい。粘度抑制物質の平均粒径は、光散乱法、電気泳動法、レーザードップラー法を用いた市販の粒径測定機器により求めることができる。
【００３４】
また、本発明のインクジェットインクにおいて、本発明に係る粘度抑制剤の含有量としては、０．２質量％以上、３０質量％以下とすることが、本発明の目的効果をより一層発揮できる観点から好ましい。
【００３５】
次いで、本発明に係る高分子微粒子について説明する。
【００３６】
本発明で用いることのできる高分子微粒子として、特に制限はないが、例えば、スチレン−ブタジエン共重合体、ポリスチレン、アクリロニトリル−ブタジエン共重合体、アクリル酸エステル共重合体、ポリウレタン、シリコン−アクリル共重合体およびアクリル変性フッ素樹脂等のラテックスが挙げられる。ラテックスは、乳化剤を用いてポリマー粒子を分散させたものであっても、また乳化剤を用いないで分散させたものであってもよい。乳化剤としては界面活性剤が多く用いられるが、スルホン酸基、カルボン酸基等の水に可溶な基を有するポリマー（例えば、可溶化基がグラフト結合しているポリマー、可溶化基を持つ単量体と不溶性の部分を持つ単量体とから得られるポリマー）を用いることも好ましい。
【００３７】
また、本発明のインクジェットインクでは、ソープフリーラテックスを用いることが特に好ましい。ソープフリーラテックスとは、乳化剤を使用していないラテックス、およびスルホン酸基、カルボン酸基等の水に可溶な基を有するポリマー（例えば、可溶化基がグラフト結合しているポリマー、可溶化基を持つ単量体と不溶性の部分を持つ単量体とから得られるポリマー）を乳化剤として用いたラテックスのことを指す。
【００３８】
近年、ラテックスのポリマー粒子として、粒子全体が均一であるポリマー粒子を分散したラテックス以外に、粒子の中心部と外縁部で組成を異にしたコア・シェルタイプのポリマー粒子を分散したラテックスも存在するが、このタイプのラテックスも好ましく用いることができる。
【００３９】
本発明のインクジェットインクにおいて、高分子微粒子の平均粒径は１０ｎｍ以上、３００ｎｍ以下が好ましく、インク安定性、吐出安定性の観点からさらに好ましくは、１０ｎｍ以上、２００ｎｍ以下である。高分子微粒子の平均粒径が３００ｎｍ以下であれば、形成した画像の良好な光沢感を得ることができ、また１０ｎｍ以上であれば、良好な耐水性、耐擦過性を得ることができる。高分子微粒子の平均粒径は、光散乱法、電気泳動法、レーザードップラー法等を用いた市販の粒径測定機器により求めることができる。
【００４０】
また、本発明のインクジェットインクにおいて、本発明に係る高分子微粒子の含有量としては、５質量％以上、３０質量％以下とすることが、本発明の目的効果をより一層発揮できる観点から好ましい。本発明に係る高分子微粒子の含有量が５質量％以上であれば充分な耐擦過性を得ることができ、また３０質量％以下であれば、インク粘度が適度な範囲となり安定したインク出射性を得ることができる。
【００４１】
本発明に係る高分子微粒子は、ガラス転移点が−２０℃以上、８０℃以下であることが好ましく、更に好ましくは−１０℃以上、６０℃以下である。ガラス転移点が低すぎるほど耐擦過性は向上するが、逆に画像同士を重ねて放置すると、接着が起こり、画像部の剥がれが生じてしまう。また、ガラス転移点が高すぎると、擦過性が劣ってしまうためである。
【００４２】
本発明に係る高分子微粒子は、記録媒体上へ吐出された後、乾燥、浸透により系外へ水及び有機溶媒がある程度除外された後、成膜し、顔料を定着する効果を示す。
【００４３】
次いで、顔料について説明する。
【００４４】
本発明に使用できる顔料としては、従来公知の有機及び無機顔料が使用できる。例えば、アゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、カーボンブラック等の無機顔料が挙げられる。
【００４５】
具体的な有機顔料を以下に例示する。
【００４６】
マゼンタまたはレッド用の顔料としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００４７】
オレンジまたはイエロー用の顔料としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８等が挙げられる。
【００４８】
グリーンまたはシアン用の顔料としては、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【００４９】
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【００５０】
本発明に係るインクにおいては、顔料表面にスルホン酸、カルボン酸等の極性基をペンダントした自己分散顔料、あるいは高分子分散剤を用いて分散した顔料が好ましい。
【００５１】
本発明に係る高分子分散剤としては、特に制限はなく、水溶性樹脂または非水溶性樹脂が用いられる。これらの高分子としては、例えば、スチレン、スチレン誘導体、ビニルナフタレン誘導体、アクリル酸、アクリル酸誘導体、メタクリル酸、メタクリル酸誘導体、マレイン酸、マレイン酸誘導体、イタコン酸、イタコン酸誘導体、フマル酸、フマル酸誘導体から選ばれた単一の単量体からなる重合体、あるいは２種以上の単量体からなる共重合体およびこれらの塩を挙げることができる。またポリビニルアルコール、ポリビニルピロリドン、セルロース誘導体、ゼラチン、ポリエチレングリコールなどの水溶性高分子も用いることができる。
【００５２】
これら水溶性樹脂のインク全量に対する含有量としては、０．１〜１０質量％が好ましく、更に好ましくは、０．３〜５質量％である。また、これらの水溶性樹脂は二種以上併用することも可能である。
【００５３】
本発明のインクジェットインクに用いる顔料の含有量は、インク全質量に対して、０．３〜２０質量％であることが好ましく、更に好ましくは、２．０〜１５質量％である。
【００５４】
本発明のインクジェットインクにおいては、溶媒として少なくとも水を含有するが、更に水性液媒体を用いることができる。
【００５５】
好ましく用いられる水溶性有機溶剤としては、例えば、アルコール類（例えば、メタノール、エタノール、プロパノール、イソプロパノール、ｎ−ブタノール、イソブタノール、セカンダリーブタノール、ターシャリーブタノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド）等が挙げられる
本発明インクジェットインクにおいては、インクの表面張力の調整あるいは顔料の分散安定性向上の観点から各種界面活性剤を用いることができる。
【００５６】
本発明で用いることのできる界面活性剤としては、特に制限はないが、例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第四級アンモニウム塩類等のカチオン性界面活性剤が挙げられる。特にアニオン性界面活性剤およびノニオン性界面活性剤を好ましく用いることができる。
【００５７】
また、本発明においては、高分子界面活性剤も用いることができ、例えば、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。
【００５８】
本発明のインクジェットインクでは、上記説明した以外に、必要に応じて、出射安定性、プリントヘッドやインクカートリッジ適合性、保存安定性、画像保存性、その他の諸性能向上の目的に応じて、公知の各種添加剤、例えば、粘度調整剤、比抵抗調整剤、皮膜形成剤、紫外線吸収剤、酸化防止剤、退色防止剤、防ばい剤、防錆剤等を適宜選択して用いることができ、例えば、流動パラフィン、ジオクチルフタレート、トリクレジルホスフェート、シリコンオイル等の油滴微粒子、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号および特開平４−２１９２６６号等に記載されている蛍光増白剤等を挙げることができる。
【００５９】
上記のような構成からなる本発明のインクジェットインクは、２５℃におけるインク粘度が１０ｍＰａ・ｓ以上、３００ｍＰａ・ｓ以下であることが好ましく、更に好ましくは１０ｍＰａ・ｓ以上、２００ｍＰａ・ｓ以下である。インク粘度を１０ｍＰａ・ｓ以上とすることにより、画像記録時の好ましいインク流動性が得られ、高い画像鮮鋭性を実現することができる。また、３００ｍＰａ・ｓ以下とすることにより、適度なインク粘度が得られ、記録ヘッドからの安定した出射を行うことができる。
【００６０】
次いで、本発明の記録方法について説明する。
【００６１】
本発明のインクジェットインクを用いた記録方法においては、例えば、インクジェットインクを装填したプリンター等により、デジタル信号に基づきインクジェットヘッドよりインクを液滴として吐出させ、記録媒体に付着させることでインクジェット記録画像が形成される。
【００６２】
本発明のインクジェットインクを用いた記録方法で用いることのできるインクジェット記録ヘッドとしては、オンデマンド方式でもコンティニュアス方式でも構わない。また、インク吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）等など、何れの吐出方式を用いても構わない。
【００６３】
本発明の記録方法においては、上記インクジェット記録ヘッドより吐出するインクジェットインクの吐出量を、１液滴あたり０．１〜２．０ｐｌとすることが、本発明の目的効果をいかんなく発揮できる観点から好ましい。
【００６４】
本発明のインクジェットインクを用いた記録方法で用いることのできる記録媒体としては、例えば、普通紙、コート紙、キャストコート紙、光沢紙、光沢フィルム、ＯＨＰフィルム、インクジェット専用紙等が広く用いることができるが、その中でも吸収性支持体である普通紙、コート紙、キャストコート紙、光沢紙等を用いたインクジェット画像記録で、効果を発揮させることができる。
【００６５】
紙には、塗工紙、非塗工紙があり、塗工紙としては、１ｍ2あたりの塗工量が片面２０ｇ前後のアート紙、１ｍ2あたりの塗工量が片面１０ｇ前後のコート紙、１ｍ2あたりの塗工量が片面５ｇ前後の軽量コート紙、微塗工紙、マット調仕上げのマットコート紙、ダル調仕上げのダルコート紙、新聞用紙などを挙げることが出来る。非塗工紙としては、化学パルプ１００％使用の印刷用紙Ａ、化学パルプ７０％以上使用の印刷用紙Ｂ、化学パルプ４０％以上７０％未満使用の印刷用紙Ｃ、化学パルプ４０％未満使用の印刷用紙Ｄ、機械パルプを含有しカレンダー処理を行ったグラビア用紙などを挙げることが出来る。更に詳しくは、『最新紙加工便覧』紙加工便覧編集委員会編、テックタイムス発行、『印刷工学便覧』日本印刷学会編、などに詳細に記載されている。
【００６６】
普通紙とは、非塗工用紙、特殊印刷用紙及び情報用紙の一部に属す、８０〜２００μｍの非コート紙が用いられる。本発明で用いられる普通紙としては、例えば、上級印刷紙、中級印刷紙、下級印刷紙、薄様印刷紙、微塗工印刷用紙、色上質紙等特殊印刷用紙、フォーム用紙、ＰＰＣ用紙、その他情報用紙等があり、具体的には下記する用紙及びこれらを用いた各種の変性／加工用紙があるが、本発明は特にこれらに限定されるものではない。上質紙及び色上質紙、再生紙、複写用紙・色もの、ＯＣＲ用紙、ノーカーボン紙・色もの、ユポ６０、８０、１１０ミクロン、ユポコート７０、９０ミクロン等の合成紙、その他片面アート紙６８ｋｇ、コート紙９０ｋｇ、フォームマット紙７０、９０、１１０ｋｇ、発泡ＰＥＴ３８ミクロン、みつおりくん（以上、小林記録紙）、ＯＫ上質紙、ニューＯＫ上質紙、サンフラワー、フェニックス、ＯＫロイヤルホワイト、輸出上質紙（ＮＰＰ、ＮＣＰ、ＮＷＰ、ロイヤルホワイト）ＯＫ書籍用紙、ＯＫクリーム書籍用紙、クリーム上質紙、ＯＫ地図用紙、ＯＫいしかり、きゅうれい、ＯＫフォーム、ＯＫＨ、ＮＩＰ−Ｎ（以上、新王子製紙）、金王、東光、輸出上質紙、特需上質紙、書籍用紙、書籍用紙Ｌ、淡クリーム書籍用紙、小理教科書用紙、連続伝票用紙、上質ＮＩＰ用紙、銀環、金陽、金陽（Ｗ）、ブリッジ、キャピタル、銀環書籍、ハープ、ハープクリーム、ＳＫカラー、証券用紙、オペラクリーム、オペラ、ＫＹＰカルテ、シルビアＨＮ、エクセレントフォーム、ＮＰＩフォームＤＸ（以上、日本製紙）、パール、金菱、ウスクリーム上質紙、特製書籍用紙、スーパー書籍用紙、書籍用紙、ダイヤフォーム、インクジェットフォーム（以上、三菱製紙）、金毯Ｖ、金毯ＳＷ、白象、高級出版用紙、クリーム金毯、クリーム白象、証券・金券用紙、書籍用紙、地図用紙、複写用紙、ＨＮＦ（以上、北越製紙）しおらい、電話帳表紙、書籍用紙、クリームしおらい、クリームしおらい中ラフ、クリームしおらい大ラフ、ＤＳＫ（以上、大昭和製紙）、せんだいＭＰ上質紙、錦江、雷鳥上質、掛紙、色紙原紙、辞典用紙、クリーム書籍、白色書籍、クリーム上質紙、地図用紙、連続伝票用紙（以上、中越パルプ）、ＯＰ金桜（チューエツ）、金砂、参考書用紙、交換証用紙（白）、フォーム印刷用紙、ＫＲＦ、白フォーム、カラーフォーム、（Ｋ）ＮＩＰ、ファインＰＰＣ、紀州インクジェット用紙（以上、紀州製紙製）、たいおう、ブライトフォーム、カント、カントホワイト、ダンテ、ＣＭ用紙、ダンテコミック、ハイネ、文庫本用紙、ハイネＳ、ニューＡＤ用紙、ユトリロエクセル、エクセルスーパーＡ、カントエクセル、エクセルスーパーＢ、ダンテエクセル、ハイネエクセル、エクセルスーパーＣ、エクセルスーパーＤ、ＡＤエクセル、エクセルスーパーＥ、ニューブライトフォーム、ニューブライトＮＩＰ（以上、大王製紙製）、日輪、月輪、雲嶺、銀河、白雲、ワイス、月輪エース、白雲エース、雲岑エース（以上、日本紙業製）、たいおう、ブライトフォーム、ブライトニップ（以上、名古屋パルプ）、牡丹Ａ、金鳩、特牡丹、白牡丹Ａ、白牡丹Ｃ、銀鳩、スーパー白牡丹Ａ、淡クリーム白牡丹、特中質紙、白鳩、スーパー中質紙、青鳩、赤鳩、金鳩Ｍスノービジョン���スノービジョン、金鳩スノービジョン、白鳩Ｍ、スーパーＤＸ、はまなすＯ、赤鳩Ｍ、ＨＫスーパー印刷紙（以上、本州製紙製）、スターリンデン（Ａ・ＡＷ）、スターエルム、スターメイプル、スターローレル、スターポプラ、ＭＯＰ、スターチェリーＩ、チェリーＩスーパー、チェリーIIスーパー、スターチェリーIII、スターチェリーIV、チェリーIIIスーパー、チェリーIVスーパー（以上、丸住製紙製）、ＳＨＦ（以上、東洋パルプ製）、ＴＲＰ（以上、東海パルプ製）等が挙げられる。
【実施例】
【００６７】
以下、実施例を挙げて本発明を具体的に説明するが、本発明はこれらに限定されるものではない。なお、下記実施例において、「％」、「部」は、特に断りのない限り、それぞれ「質量％」、「質量部」を表す。
【００６８】
実施例１
《粘度抑制物質の調製》
（粘度抑制物質１の調製）
スチレン１４部、ブチルアクリレート６部、２−ヒドロエチルアクリレート１０部、エチレングリコールジメタクリレート０．５部を混合して、モノマー液１を用意した。
【００６９】
四つ口フラスコに、ドデシル硫酸塩０．２部及びイオン交換水１８０部を添加し、溶解した後、窒素置換した。この中に、モノマー液１を５部を加え、攪拌しながら６０℃に昇温した。昇温後、２％の過硫酸アンモニウム水溶液を３部滴下し、更に８０℃に昇温し、残りのモノマー液１（２５．５部）と２％過硫酸アンモニウム水溶液の４０部とを３時間かけて滴下して、２時間熟成して、コア部を調製した。
【００７０】
上記反応液を８０℃に保ったまま、Ｎ−イソプロピルアクリルアミドの１００部とイオン交換水１０００部との混合液と、０．２％過硫酸アンモニウムの２４０部とを２時間かけて滴下して、４時間熟成した後、遠心分離して粗大粒子を取り除いて、平均粒径が１４８ｎｍのコアシェル構造からなる粘度抑制物質１を含む水分散液を調製した。なお、平均粒径は、マルバーン社製ゼータサイザー１０００ＨＳを用いて測定した。
【００７１】
この粘度抑制物質１の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、２．０％の時点で粘度極大値（Ｖｍａｘ）を示し、それ以降２．２〜５．０％の領域でｄＶ／ｄＤがマイナスとなり、５．２％の時点で粘度極小値（Ｖｍｉｎ）を示し、５．４％以降は再び粘度が上昇した。
【００７２】
（粘度抑制物質２の調製）
上記粘度抑制物質１の調製において、ドデシル硫酸塩０．２部に代えて、Ｃ12Ｈ25Ｏ（ＣＨ2ＣＨ2Ｏ）9Ｈを０．２部用いた以外は同様にして、平均粒径が３３０ｎｍのコアシェル構造からなる粘度抑制物質２を含む水分散物を得た。
【００７３】
この粘度抑制物質２の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、１．８％の時点で粘度極大値（Ｖｍａｘ）を示し、それ以降２．０〜４．８％の領域でｄＶ／ｄＤがマイナスとなり、５．０％の時点で粘度極小値（Ｖｍｉｎ）を示し、５．２％以降は再び粘度が上昇した。
【００７４】
（粘度抑制物質３の調製）
上記粘度抑制物質１の調製において、Ｎ−イソプロピルアクリルアミドに代えて、Ｎ−エチルアクリルアミドを用いた以外は同様にして、平均粒径が１１８ｎｍのコアシェル構造からなる粘度抑制物質３を含む水分散物を得た。
【００７５】
この粘度抑制物質３の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、２．８％の時点で粘度極大値（Ｖｍａｘ）を示し、それ以降３．０〜７．０％の領域でｄＶ／ｄＤがマイナスとなり、７．２％の時点で粘度極小値（Ｖｍｉｎ）を示し、７．４％以降は再び粘度が上昇した。
【００７６】
（粘度抑制物質４の調製）
上記粘度抑制物質１の調製において、Ｎ−イソプロピルアクリルアミドに代えて、Ｎ−アクリロイルピペリジンを用いた以外は同様にして、平均粒径が１２５ｎｍのコアシェル構造からなる粘度抑制物質４を含む水分散物を得た。
【００７７】
この粘度抑制物質４の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、２．０％の時点で粘度極大値（Ｖｍａｘ）を示し、それ以降２．２〜５．０％の領域でｄＶ／ｄＤがマイナスとなり、５．２％の時点で粘度極小値（Ｖｍｉｎ）を示し、５．４％以降は再び粘度が上昇した。
【００７８】
（粘度抑制物質５の調製）
上記粘度抑制物質１の調製において、Ｎ−イソプロピルアクリルアミドに代えて、２−エトキシエチルビニルエーテルを用いた以外は同様にして、平均粒径が２２３ｎｍのコアシェル構造からなる粘度抑制物質５を含む水分散物を得た。
【００７９】
この粘度抑制物質５の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、２．８％の時点で粘度極大値（Ｖｍａｘ）を示し、それ以降３．０〜５．０％の領域でｄＶ／ｄＤがマイナスとなり、５．２％の時点で粘度極小値（Ｖｍｉｎ）を示し、５．４％以降は再び粘度が上昇した。
【００８０】
（粘度抑制物質６の調製）
スチレン１４部、ｎ−ブチルアクリレート６部、２−ヒドロキシエチルアクリレート１０部、エチレングリコールジメタクリレート０．５部、Ｎ−イソプロピルアクリルアミド１００部を混合し、モノマー液２を用意した。
【００８１】
四つ口フラスコにドデシル硫酸塩０．２とイオン交換水１１８０部とを加えて溶解した後、窒素置換した。この中に、モノマー液２の５部を加え、攪拌しながら６０℃に昇温した。昇温後、２％過硫酸アンモニウム水溶液の４３部を滴下し、更に８０℃に昇温し、残りのモノマー液２と２％過硫酸アンモニウム水溶液の４０部を４時間かけて滴下して、２時間熟成して、平均粒径が１７４ｎｍの粘度抑制物質６を含む水分散物を得た。
【００８２】
この粘度抑制物質６の０．１％水分散液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、１．８％の時点で粘度極大値（Ｖｍａｘ）を示し、それ以降２．０〜５．０％の領域でｄＶ／ｄＤがマイナスとなり、５．２％の時点で粘度極小値（Ｖｍｉｎ）を示し、５．４％以降は再び粘度が上昇した。
【００８３】
（粘度抑制物質７の調製）
スチレン５部、２−ヒドロエチルアクリレート１０部、メタクリル酸１０部、Ｎ−イソプロピルアクリルアミド１００部を混合し、モノマー液３を用意した。
【００８４】
四つ口フラスコに、ドデシル硫酸塩０．２部とイオン交換水１１８０部を加えて溶解した後、窒素置換した。この中に、モノマー液３の５部を加え、攪拌しながら６０℃に昇温した。昇温後、２％過硫酸アンモニウム水溶液の４３部を滴下し、更に８０℃に昇温し、残りのモノマー液３と２％過硫酸アンモニウム水溶液の４０部を４時間かけて滴下して、２時間熟成した後、Ｎ，Ｎ−ジメチルエタノールアミンで中和して、粘度抑制物質７が溶解状態にある水溶液を調製した。
【００８５】
この粘度抑制物質６の０．１％水溶液を調製し、２０％まで濃縮して２５℃におけるそれぞれの粘度を測定して、粘度（Ｖ）−濃度（Ｄ）曲線を作成した。その結果、０．１％から濃縮するに従い粘度が上昇し、１．８％の時点で粘度極大値（Ｖｍａｘ）を示し、それ以降２．０〜５．０％の領域でｄＶ／ｄＤがマイナスとなり、５．２％の時点で粘度極小値（Ｖｍｉｎ）を示し、５．４％以降は再び粘度が上昇した。
【００８６】
《インクジェットインクの調製》
〔カーボンブラック分散液〕
トーカブラック  ＃８５００（東海カーボン株式会社製）                １２０ｇ
ジョンクリル６２（ジョンソンポリマー株式会社製）                      ５９ｇ
レベノールＷＸ（花王株式会社製）                                        ３ｇ
ジエチレングリコール                                                １００ｇ
イオン交換水                                                        ３００ｇ
上記各添加剤を混合した後、０．５ｍｍのジルコニアビーズを体積率で５０％充填したサンドグラインダーを用いて分散し、次いで遠心分離器で粗大物を除去してブラック顔料分散液を得た。
【００８７】
〔ブラックインク１〜２２の調製〕
カーボンブラック分散液                                    固形分として１０部
粘度抑制物質（表１に記載の種類）                  表１に記載の量（固形分量）
エチレングリコール                                                    １０部
高分子微粒子（表１に記載の種類）                  表１に記載の量（固形分量）
オルフィンＥ１０１０（日信化学製）                                  ０．３部
プロキセルＧＸＬ（アビシア製）                                      ０．１部
水を加えて、全量を１００部をした。
【００８８】
〔インク粘度の測定〕
上記調製した各ブラックインクの２５℃における粘度を、東京計器社製のＢ型粘度計ＢＬを用いて測定し、得られた結果を表１に示す。
【００８９】
表１に記載に略称で記載の比較添加剤、高分子微粒子の詳細は、以下の通りである。
【００９０】
〔比較添加剤〕
Ａ：ヒドロキシプロピルセルロース（日本曹達社製  ＨＰＣ−Ｍ  粘度極大値無）
Ｂ：ポリエチレングリコール（平均分子量：１００００、粘度極大値無）
〔高分子微粒子〕
ＬｘＡ：組成＝Ｓｔ／ＢＡ／２ＥＨＡ／ＭＡＡ、平均分子量＝５５０００、平均粒径１０５ｎｍ、Ｔｇ＝１５℃
ＬｘＢ：組成＝Ｓｔ／ＢＡ／２ＥＨＡ／ＭＡＡ、平均分子量＝５００００、平均粒径２５０ｎｍ、Ｔｇ＝１５℃
ＬｘＣ：組成＝Ｓｔ／ＢＡ／２ＥＨＡ／ＭＡＡ、平均分子量＝５５０００、平均粒径３５０ｎｍ、Ｔｇ＝１５℃
ＬｘＤ：組成＝Ｓｔ／ＢＭＡ／ＨＥＭＡ／ＭＡＡ、平均分子量＝３００００、平均粒径８７ｎｍ、Ｔｇ＝４５℃
ＬｘＥ：組成＝Ｓｔ／２ＥＨＡ／ＨＥＭＡ／ＭＡＡ、平均分子量＝１０００００、平均粒径１２０ｎｍ、Ｔｇ＝３０℃
ＬｘＦ：組成＝Ｓｔ／ＢＭＡ／ＨＥＭＡ／ＭＡＡ、平均分子量＝１２００００、平均粒径１５６ｎｍ、Ｔｇ＝５０℃
Ｓｔ：スチレン
２ＥＨＡ：２−エチルヘキシルアクリレート
ＨＥＭＡ：２−ヒドロキシエチルアクリレート
ＭＡＡ：メタクリル酸
ＢＡ：ｎ−ブチルアクリレート
ＢＭＡ：ｎ−ブチルメタクリレート
《インクジェットインクの評価》
〔インクジェット画像の形成〕
上記調製した各ブラックインクを、セイコーエプソン社製のインクジェットプリンターＰＸＧ−９００、または特開２００４−１３６６５６号公報に記載の静電吸引型のインクジェット記録ヘッドを備えたインクジェットプリンターにより、１液滴あたり０．５ｐｌの出射量で、アート紙（特菱アート、三菱製紙社製、坪量：１２７．９ｇ／ｍ2）上に出射し、線画及びベタ画像を作成した。
【００９１】
〔評価〕
（出射安定性の評価）
上記インクジェット画像の形成条件により、４０℃、３０％ＲＨ及び２０℃、７０％ＲＨの環境下で、それぞれアート紙に線画及びベタ画像を間隔を空けて、連続９枚プリントし、１０分間印字を停止した後、１０枚目のプリントを行った。１０枚目のプリント時のノズルの出射状態を目視観察し、下記の基準に則り出射安定性の評価を行った。
【００９２】
◎：全ノズル共に、出射状態に変化が見られない
○：１、２個数％のノズルで斜め出射が見られるが、インク欠がない
△：インク欠が３〜１０個数％未満のノズルで発生
×：インク欠が１０個数％以上のノズルで発生
（耐擦過性の評価）
耐擦過性については、上記で作成した各ブラックベタ画像に対し、事務用消しゴム（ＭＯＮＯ  トンボ鉛筆社製）でその表面を５回の往復擦過を行い、２０人の一般評価者による残存濃度の目視評価を行い、以下の基準に則り判定した。
【００９３】
◎：ほぼ原画像の濃度が残存していると評価した人が１６人以上
○：ほぼ原画像の濃度が残存していると評価した人が１２〜１５人
△：ほぼ原画像の濃度が残存していると評価した人が８〜１１人
×：ほぼ原画像の濃度が残存していると評価した人が７人以下
（画像平滑性の評価）
印画した各画像について、画像表面を目視観察し、下記の基準に則り画像平滑性の評価を行った。
【００９４】
◎：画像の盛り上がりがなく、平滑性が極めて良好である
○：一部の画像で盛り上がりが認められるが、実用上ほとんど問題がない
△：画像の盛り上がりが認められ、実用上許容限界の品質である
×：強い画像の盛り上がりが認められ、画質が劣化し、実用上問題となる品質である
以上により得られた結果を、表１に示す。
【００９５】
【表１】
2006096857.tif 000002
【００９６】
表１に記載の結果より明らかなように、粘度抑制物質を含有する本発明のインクは、比較例に対し、温湿度環境の異なる条件下で間欠出射を行っても出射不良を起こすことなく安定な出射性を有し、かつ形成した画像の耐擦過性及び画像平滑性に優れていることが分かる。
【００９７】
実施例２
実施例１で調製したブラックインク３、２０を、セイコーエプソン社製のインクジェットプリンターＰＸＧ−９００、または特開２００４−１３６６５６号公報に記載の静電吸引型のインクジェット記録ヘッドを備えたインクジェットプリンターにより、表２に記載の１液滴あたりの出射量で、アート紙（特菱アート、三菱製紙社製、坪量：１２７．９ｇ／ｍ2）上に出射し、線画及びベタ画像を作成し、実施例に記載の方法と同様にして、出射安定性、耐擦過性及び画像平滑性の評価を行い、得られた結果を、表２に示す。
【００９８】
【表２】
2006096857.tif 000003
【００９９】
表２に記載の結果より明らかなように、１液滴あたりの出射量を０．２〜２．０ｐｌの範囲で出射及び画像形成を行うことにより、出射安定性、耐擦過性及び画像平滑性がより好ましいことが分かる。
【図面の簡単な説明】
【０１００】
【図１】本発明に係る粘度抑制剤の粘度（Ｖ）−濃度（Ｄ）曲線の一例を示すグラフである。
【図１】
2006096857.tif 000004